ПРОЦЕСС СЕЛЕКТИВНОГО ГИДРОКРЕКИНГА С ПРИМЕНЕНИЕМ БЕТА ЦЕОЛИТА

6
1. Способ гидрокрекинга, который включает контакт потока сырья, содержащего углеводороды с точкой кипения 340-565°С, с катализатором, содержащим компонент гидрирования и бета цеолит, где компонент гидрирования содержит металлический компонент, выбранный из группы, состоящей из никеля, кобальта, вольфрама, молибдена и любой их комбинации, и где бета цеолит имеет мольное отношение диоксид кремния:оксид алюминия менее 30:1 и адсорбционную емкость по SF, по меньшей мере, 28 мас.%.
2. Способ по п.1, в котором катализатор содержит носитель и катализатор содержит реальное количество менее 3 мас.% бета цеолита по отношению к объединенному весу бета цеолита и носителя в пересчете на нелетучий остаток.
3. Способ по п.1, в котором мольное отношение диоксид кремния:оксид алюминия более 9:1 и менее 25:1.
4. Способ по п.1, в котором носитель включает жаропрочный неорганический оксид, выбранный из группы, состоящей из оксида алюминия, диоксида кремния-оксида алюминия, диоксида кремния, диоксида циркония, диоксида титана, оксида бора и диоксида циркония-оксида алюминия и любой их комбинации.
5. Способ по п.1, в котором катализатор сульфируют до контакта с потоком сырья.
6. Способ по п.1, в котором поток сырья содержит более 0,01 мас.% азота.
7. Способ по п.1, в котором бета цеолит не обрабатывают паром до контакта с потоком сырья с целью увеличения его селективности по получению продуктов среднего дистиллята.
8. Способ по п.1, в котором бета цеолит до контакта с потоком сырья обрабатывают паром в гидротермальных условиях, включающих температуру менее или равную 650°С, с реальным содержанием пара менее или равным 10 мол.% по отношению к весу паров, контактирующих с бета цеолитом, и реальным временем менее или равным 2 ч.
9. Способ по п.1, в котором катализатор содержит компонент гидрирования, выбранный из группы, состоящей из никеля, кобальта, вольфрама, молибдена и любой их комбинации.
10. Способ по любому из пп.1-9, в котором способ включает первую стадию, содержащую катализатор, и вторую стадию, содержащую катализатор.